(57)【要約】【課題】光焼結によって電気抵抗が低い導電膜を容易に形成することが可能な銅微粒子分散液を提供する。【解決手段】銅微粒子分散液１は、分散媒と、分散媒中に分散された銅微粒子１１とを有する。銅微粒子分散液１は、焼結進行剤を含有する。焼結進行剤は、常温より高い温度で銅から銅酸化物を除去する化合物である。これにより、銅微粒子１１の光焼結において、焼結進行剤が銅微粒子１１の表面酸化皮膜を除去する。【選択図】図１
2014225338.tif 000002
【特許請求の範囲】
【請求項１】
分散媒と、前記分散媒中に分散された銅微粒子とを有する銅微粒子分散液であって、
焼結進行剤を含有し、
前記焼結進行剤は、常温より高い温度で銅から銅酸化物を除去する化合物であることを特徴とする銅微粒子分散液。
【請求項２】
常温より高い前記温度は、前記銅微粒子を光焼結するための光の照射によってもたらされることを特徴とする請求項１に記載の銅微粒子分散液。
【請求項３】
前記焼結進行剤は、常温より高い温度で銅と錯生成する化合物であることを特徴とする請求項１又は請求項２に記載の銅微粒子分散液。
【請求項４】
前記化合物は、アルコール、リン酸エステル、カルボン酸、ポリアミド、ポリアミドイミド、ポリイミド、アミン、ホスホン酸、β−ジケトン、アセチレングリコール、チオエーテル、及び硫酸エステルよりなる群から選ばれることを特徴とする請求項３に記載の銅微粒子分散液。
【請求項５】
前記焼結進行剤は、常温より高い温度で銅酸化物を溶解する酸であることを特徴とする請求項１又は請求項２に記載の銅微粒子分散液。
【請求項６】
前記酸は、酢酸であることを特徴とする請求項５に記載の銅微粒子分散液。
【請求項７】
前記焼結進行剤は、常温より高い温度で銅酸化物を溶解するアルカリであることを特徴とする請求項１又は請求項２に記載の銅微粒子分散液。
【請求項８】
前記アルカリは、水酸化カリウムであることを特徴とする請求項７に記載の銅微粒子分散液。
【請求項９】
請求項１乃至請求項８のいずれか一項に記載の銅微粒子分散液から成る皮膜を基材上に形成する工程と、
前記皮膜に光を照射することによって、その皮膜中の銅微粒子を光焼結して導電膜を形成する工程とを有することを特徴とする導電膜形成方法。
【請求項１０】
請求項９に記載の導電膜形成方法によって形成された導電膜を有する回路を前記基材から成る基板上に備えることを特徴とする回路基板。
【発明の詳細な説明】
【技術分野】
【０００１】
本発明は、銅微粒子分散液、該銅微粒子分散液を用いた導電膜形成方法、及び該導電膜形成方法を用いて製造される回路基板に関する。
【背景技術】
【０００２】
従来から、銅箔から成る回路をフォトリソグラフィによって基板上に形成したプリント基板がある。フォトリソグラフィは、銅箔をエッチングする工程を要し、エッチングで発生する廃液の処理等にコストがかかる。
【０００３】
エッチングを要しない技術として、銅微粒子（銅ナノ粒子）を分散媒中に含有する銅微粒子分散液（銅インク）を用いて、基板上に導電膜（導電性フィルム）を形成する方法が知られている（例えば、特許文献１参照）。この方法では、銅微粒子分散液の皮膜が基板上に成膜され、その皮膜が乾燥され、銅微粒子層が形成される。銅微粒子層は、光の照射によって光焼結され、電気抵抗が低い導電膜が形成される。
【０００４】
しかしながら、上述したような方法において、光焼結において照射する光のエネルギーを大きくしても光焼結が十分に進行せず、その結果、電気抵抗が低い導電膜が形成されないことがある。
【先行技術文献】
【特許文献】
【０００５】
【特許文献１】米国特許出願第ＵＳ２００８／０２８６４８８号公報
【発明の概要】
【発明が解決しようとする課題】
【０００６】
本発明は、上記問題を解決するものであり、光焼結によって電気抵抗が低い導電膜を容易に形成することが可能な銅微粒子分散液を提供することを目的とする。
【課題を解決するための手段】
【０００７】
本発明の銅微粒子分散液は、分散媒と、前記分散媒中に分散された銅微粒子とを有するものであって、焼結進行剤を含有し、前記焼結進行剤は、常温より高い温度で銅から銅酸化物を除去する化合物であることを特徴とする。
【０００８】
この銅微粒子分散液において、常温より高い前記温度は、前記銅微粒子を光焼結するための光の照射によってもたらされることが好ましい。
【０００９】
この銅微粒子分散液において、前記焼結進行剤は、常温より高い温度で銅と錯生成する化合物であることが好ましい。
【００１０】
この銅微粒子分散液において、前記化合物は、アルコール、リン酸エステル、カルボン酸、ポリアミド、ポリアミドイミド、ポリイミド、アミン、ホスホン酸、β−ジケトン、アセチレングリコール、チオエーテル、及び硫酸エステルよりなる群から選ばれることが好ましい。
【００１１】
この銅微粒子分散液において、前記焼結進行剤は、常温より高い温度で銅酸化物を溶解する酸であってもよい。
【００１２】
この銅微粒子分散液において、前記酸は、酢酸であることが好ましい。
【００１３】
この銅微粒子分散液において、前記焼結進行剤は、常温より高い温度で銅酸化物を溶解するアルカリであってもよい。
【００１４】
この銅微粒子分散液において、前記アルカリは、水酸化カリウムであることが好ましい。
【００１５】
本発明の導電膜形成方法は、前記銅微粒子分散液から成る皮膜を基材上に形成する工程と、前記皮膜に光を照射することによって、その皮膜中の銅微粒子を光焼結して導電膜を形成する工程とを有することを特徴とする。
【００１６】
本発明の回路基板は、導電膜形成方法によって形成された導電膜を有する回路を前記基材から成る基板上に備えることを特徴とする。
【発明の効果】
【００１７】
本発明の銅微粒子分散液によれば、銅微粒子の光焼結において、焼結進行剤が銅微粒子の表面酸化皮膜を除去するので、光焼結によって電気抵抗が低い導電膜を容易に形成することができる。
【図面の簡単な説明】
【００１８】
【図１】（ａ）〜（ｄ）は本発明の一実施形態に係る銅微粒子分散液を用いた導電膜の形成を時系列順に示す断面構成図。
【発明を実施するための形態】
【００１９】
本発明の一実施形態に係る銅微粒子分散液を説明する。銅微粒子分散液は、分散媒と、銅微粒子とを有する。銅微粒子は、分散媒中に分散されている。この銅微粒子分散液は、
焼結進行剤を含有する。焼結進行剤は、常温より高い温度で銅から銅酸化物を除去する化合物である。銅酸化物は、酸化銅（Ｉ）及び酸化銅（ＩＩ）である。常温より高いこのような温度は、銅微粒子を光焼結するための光の照射によってもたらされる。
【００２０】
焼結進行剤は、例えば、常温より高い温度で銅と錯生成する化合物である。このような化合物は、銅と錯生成することによって、銅から酸化物を除去する。この化合物は、例えば、アルコール、リン酸エステル、カルボン酸、ポリアミドイミド、ポリイミド、アミン、ホスホン酸、β−ジケトン、アセチレングリコール、チオエーテル、硫酸エステル等であり、これらに限定されない。
【００２１】
焼結進行剤は、常温より高い温度で銅酸化物を溶解する酸であってもよい。このような酸は、銅酸化物を溶解することによって、銅から酸化物を除去する。この酸は、例えば、酢酸であり、これに限定されない。
【００２２】
焼結進行剤は、常温より高い温度で銅酸化物を溶解するアルカリであってもよい。このようなアルカリは、銅酸化物を溶解することによって、銅から酸化物を除去する。このアルカリは、例えば、水酸化カリウムであり、これに限定されない。
【００２３】
焼結進行剤は、常温より高い温度で銅酸化物を還元することによって銅から酸化物を除去する化合物であってもよい。
【００２４】
これらの焼結進行剤は、１種類を単独で用いても、２種類以上を適宜混合して用いてもよい。
【００２５】
本実施形態では、銅微粒子は、平均粒子径が２０ｎｍ以上１５００ｎｍ以下程度の銅の粒子である。銅微粒子が分散媒中に分散すれば、銅微粒子の粒径は限定されない。同一平均粒子径の銅微粒子を単独で用いても、２種類以上の平均粒子径を持つ銅微粒子を混合して用いてもよい。銅微粒子分散液は、銅微粒子が分散媒中に分散した液中分散系となっている。分散媒は、アルコール等の液体であり、これに限定されない。
【００２６】
焼結進行剤は、例えば、分散媒に添加される。焼結進行剤は、銅微粒子分散液の製造時に添加しても、銅微粒子分散液の製造後かつ使用前に添加してもよい。このような焼結進行剤は、例えば、カルボン酸、ポリアミド、ポリアミドイミド、ポリイミド、アミン、ホスホン酸、β−ジケトン、アセチレングリコール、チオエーテル、硫酸エステル等であり、これらに限定されない。
【００２７】
本実施形態では、分散剤が分散媒に添加される。分散剤は、銅微粒子を分散媒中に分散する。なお、分散剤を用いずに銅微粒子が分散すれば、分散剤が添加されないこともある。
【００２８】
焼結進行剤として、分散剤を兼ねる化合物を用いてもよい。このような焼結進行剤は、例えば、リン酸エステル等であり、これに限定されない。
【００２９】
焼結進行剤として、分散媒を兼ねる化合物を用いてもよい。このような焼結進行剤は、例えば、ジエチレングリコール、ジエチレングリコールモノエチルエーテル等のアルコールであり、これらに限定されない。
【００３０】
本実施形態の銅微粒子分散液を用いた導電膜形成方法について図１（ａ）〜（ｄ）を参照して説明する。図１（ａ）及び図１（ｂ）に示されるように、先ず、銅微粒子分散液１から成る皮膜２が、基材３上に形成される。この皮膜２中には、銅微粒子１１が分散されている。皮膜２は、例えば、印刷法で形成される。印刷法では、銅微粒子分散液１が印刷用のインクとして用いられ、印刷装置によって物体上に所定のパターンが印刷され、そのパターンの皮膜２が形成される。印刷装置は、例えば、スクリーン印刷機、インクジェットプリンタ等である。皮膜２をスピンコーティング等によって形成してもよい。基材３は、例えば、ガラス、ポリイミド、ポリエチレンテレフタラート（ＰＥＴ）、ポリカーボネート（ＰＣ）、ガラスエポキシ、セラミック、金属、紙等であり、これらに限定されない。
【００３１】
次に、皮膜２が乾燥される。皮膜２の乾燥は、常温で、又は、焼結進行剤がほとんど化学変化しない温度範囲内での加熱により行われる。図１（ｃ）に示されるように、皮膜２の乾燥によって、皮膜２中の液体成分は蒸発するが、銅微粒子１１及び焼結進行剤は、皮膜２中に残る。なお、皮膜２を乾燥する乾燥工程は、省略されることがある。例えば、分散媒が焼結進行剤を兼ねる場合、このような乾燥工程は、省略される。
【００３２】
次の工程において、乾燥された皮膜２に光が照射される。皮膜２中の銅微粒子１１は、光のエネルギーによって光焼結される。銅微粒子１１は、光焼結において互いに溶融し、基材３に溶着する。光焼結は、大気下、室温で行われる。光焼結に用いられる光源は、例えば、キセノンランプである。光源にレーザー装置を用いてもよい。光源から照射される光のエネルギー範囲は、０．５Ｊ／ｃｍ２以上、３０Ｊ／ｃｍ２以下である。照射時間は、０．１ｍｓ以上、１００ｍｓ以下である。照射回数は、１回でも複数回の多段照射でもよい。光のエネルギーを変えて複数回照射してもよい。光のエネルギー及び照射回数は、これらの値に限定されない。図１（ｄ）に示されるように、皮膜２中の銅微粒子１１が光焼結されることにより、皮膜２がバルク化し、導電膜４が形成される。形成された導電膜４の形態は、連続した皮膜である。なお、光の照射前における皮膜２の乾燥を省略した場合、光の照射によって皮膜２が乾燥されるとともに、皮膜２中の銅微粒子１１が光焼結される。
【００３３】
銅微粒子１１の表面は、酸素によって酸化され、表面酸化皮膜に覆われている。表面酸化皮膜は、光焼結において、銅微粒子１１から成る皮膜２のバルク化を妨げる。従来、光焼結において、銅微粒子１１の表面酸化皮膜は、光のエネルギーによる光還元反応によって金属銅に還元されると考えられていた。しかしながら、本願発明の発明者が行った実験によれば、光焼結において照射する光のエネルギーを大きくしても、皮膜２のバルク化が不十分な場合がある。また、照射する光のエネルギーが大き過ぎると、皮膜２が損傷することがあるので、光焼結において照射する光のエネルギーの大きさには限界がある。本願発明の発明者は、光のエネルギーだけでは銅微粒子１１の表面酸化皮膜が十分に除去されないために光焼結が十分に進行せず、皮膜２のバルク化が不十分になる場合があると考えた。
【００３４】
本願発明の発明者は、銅微粒子１１の表面酸化皮膜を化学反応で除去して光焼結を進行させることを数多くの実験により発見した。本実施形態において、焼結進行剤は、皮膜２に光が照射される前の温度、すなわち常温では、銅微粒子１１の表面酸化皮膜とほとんど化学反応しない。銅微粒子１１は、表面酸化皮膜によって粒子内部の酸化が防がれる。銅微粒子１１を光焼結するための光を皮膜２に照射したとき、銅微粒子１１は、光のエネルギーを吸収し、高温になる。皮膜２中に存在する焼結進行剤は、高温の銅微粒子１１によって加熱され、高温（常温より高い温度）になる。化学反応は高温で促進されるので、焼結進行剤は、銅微粒子１１の表面酸化皮膜を化学反応によって除去する。表面酸化皮膜が除去された銅微粒子１１が光のエネルギーで焼結されることによって、電気抵抗が低い導電膜４が形成される。
【００３５】
以上、本実施形態に係る銅微粒子分散液１を用いることにより、銅微粒子１１の光焼結において、焼結進行剤が銅微粒子１１の表面酸化皮膜を除去するので、光焼結によって電気抵抗が低い導電膜４を容易に形成することができる。また、この銅微粒子分散液１を用いることにより、回路基板上に電気抵抗が低い導電膜４を容易に形成することができる。
【００３６】
本発明の実施例として、焼結進行剤を含有する銅微粒子分散液１、及び、比較例として、焼結進行剤を含有しない銅微粒子分散液を作った。それらの銅微粒子分散液を用い、光焼結によって基板上に導電膜が形成されるかどうか試験した。
【実施例１】
【００３７】
分散剤を添加し、分散媒中に銅微粒子を分散させた銅微粒子分散液を作った。分散媒は、アルコール（ジエチレングリコール）とした。この分散媒は、本実施例では焼結進行剤を兼ねる。分散剤は、リン酸エステル（ビックケミー（BYK-Chemie）社製、商品名「ＤＩＳＰＥＲＢＹＫ（登録商標）−１０２」）とした。分散剤の濃度は、銅微粒子分散液に対して２質量％（ｍａｓｓ％）とした。平均粒子径が５０ｎｍの銅微粒子を用い、銅微粒子の濃度は、４０質量％とした。基板として、スライドガラスを用いた。
【００３８】
この基板上に銅微粒子分散液をスピンコート法により塗布し、膜厚１μｍの皮膜を形成した。皮膜の色は黒色であった。この皮膜を乾燥せずに、皮膜に光を照射した。光照射のエネルギーは、１４Ｊ／ｃｍ２とした。
【００３９】
光の照射によって皮膜の外観が金属銅の外観に変化し、基板上に導電膜が形成された。形成された導電膜の電気抵抗として、シート抵抗を測定した。導電膜のシート抵抗は、４８０ｍΩ／ｓｑという低い値であった。
【実施例２】
【００４０】
分散媒として、実施例１とは異なるアルコール（ジエチレングリコールモノエチルエーテル）を用いた。この分散媒は、本実施例では焼結進行剤を兼ねる。分散剤として、実施例１とは異なるリン酸エステル（ビックケミー社製、商品名「ＤＩＳＰＥＲＢＹＫ（登録商標）−１１１」）を用いた。それ以外の条件を実施例１と同じにした。光の照射によって皮膜の外観が金属銅の外観に変化し、基板上に導電膜が形成された。形成された導電膜のシート抵抗は、５００ｍΩ／ｓｑであった。
【実施例３】
【００４１】
平均粒子径が７０ｎｍの銅微粒子を用いて銅微粒子分散液を作った。その後、焼結進行剤としてリン酸エステル（ビックケミー社製、商品名「ＤＩＳＰＥＲＢＹＫ（登録商標）−１１１」）を銅微粒子分散液に添加した。この焼結進行剤は、分散剤を兼ねる。焼結進行剤の濃度は、銅微粒子分散液に対して１０質量％とした。基板として、ガラス基板（コーニング社製、商品名「ＥＡＧＬＥ  ＸＧ（登録商標）」）を用いた。それ以外の条件を実施例２と同じにした。基板上に銅微粒子分散液から成る皮膜を形成した。皮膜を乾燥した後、皮膜に光を照射した。光照射のエネルギーは、１１Ｊ／ｃｍ２とした。光の照射によって皮膜の外観が金属銅の外観に変化し、基板上に導電膜が形成された。形成した導電膜のシート抵抗は、１７０ｍΩ／ｓｑであった。
【実施例４】
【００４２】
分散剤としてリン酸エステル（ビックケミー社製、商品名「ＤＩＳＰＥＲＢＹＫ（登録商標）−１０２」）を用いて、銅微粒子分散液を作った。その後、焼結進行剤としてカルボン酸（ビックケミー社製、商品名「ＤＩＳＰＥＲＢＹＫ（登録商標）−Ｐ−１０５」）を銅微粒子分散液に添加した。それ以外の条件を実施例３と同じにした。光の照射によって皮膜の外観が金属銅の外観に変化し、基板上に導電膜が形成された。形成された導電膜のシート抵抗は、３５０ｍΩ／ｓｑであった。
【実施例５】
【００４３】
銅微粒子分散液を作った後、焼結進行剤としてポリアミドイミド（日本高度紙工業株式会社（NIPPON KODOSHI CORPORATION）製、商品名「ＳＯＸＲ−Ｕ」）を添加した。それ以外の条件を実施例４と同じにした。光の照射によって皮膜の外観が金属銅の外観に変化し、基板上に導電膜が形成された。形成された導電膜のシート抵抗は、２４０ｍΩ／ｓｑであった。
【実施例６】
【００４４】
銅微粒子分散液を作った後、焼結進行剤としてポリイミド（ポリイミドワニス）を添加した。それ以外の条件を実施例５と同じにした。光の照射によって皮膜の外観が金属銅の外観に変化し、基板上に導電膜が形成された。形成された導電膜のシート抵抗は、２５０ｍΩ／ｓｑであった。
【実施例７】
【００４５】
銅微粒子分散液を作った後、焼結進行剤としてアルコール（ポリエチレングリコール、分子量６００）を添加した。それ以外の条件を実施例６と同じにした。光の照射によって皮膜の外観が金属銅の外観に変化し、基板上に導電膜が形成された。形成された導電膜のシート抵抗は、３００ｍΩ／ｓｑであった。
【実施例８】
【００４６】
銅微粒子分散液を作った後、焼結進行剤としてアミン（トリエタノールアミン）を添加した。それ以外の条件を実施例７と同じにした。光の照射によって皮膜の外観が金属銅の外観に変化し、基板上に導電膜が形成された。形成された導電膜のシート抵抗は、３５０ｍΩ／ｓｑであった。
【実施例９】
【００４７】
平均粒子径が５０ｎｍの銅微粒子を用い、焼結進行剤としてアミン（第一工業製薬製、商品名「ディスコール（Discole）（登録商標）Ｎ５０９」）を分散媒に添加して、銅微粒子分散液を作った。焼結進行剤の濃度は、銅微粒子分散液に対して２質量％とした。基板として、スライドガラスを用いた。それ以外の条件を実施例８と同じにした。光の照射によって皮膜の外観が金属銅の外観に変化し、基板上に導電膜が形成された。形成された導電膜のシート抵抗は、１５０ｍΩ／ｓｑであった。
【実施例１０】
【００４８】
分散剤としてポリオキシエチレントリデシルエーテルリン酸エステル（第一工業製薬製、商品名「プライサーフ（Plysurf）（登録商標）Ａ２１２Ｃ」）を用い、焼結進行剤としてポリアミド（ポリビニルピロリドン（polyvinylpyrrolidone）、商品名「ＰＶＰ  Ｋ２５」）を分散媒に添加して、銅微粒子分散液を作った。焼結進行剤の濃度は、銅微粒子分散液に対して１０質量％とした。銅微粒子の濃度は、６０質量％とした。銅微粒子分散液は、ペースト状となった。この銅微粒子分散液をドローダウン法により基板上に塗布し、膜厚２μｍの皮膜を形成した。それ以外の条件を実施例９と同じにした。光の照射によって皮膜の外観が金属銅の外観に変化し、基板上に導電膜が形成された。形成された導電膜のシート抵抗は、２４０ｍΩ／ｓｑであった。
【実施例１１】
【００４９】
平均粒子径が１５００ｎｍの銅微粒子を用いて銅微粒子分散液を作った。銅微粒子分散液は、ペースト状となった。光照射のエネルギーは、２０Ｊ／ｃｍ２とした。それ以外の条件を実施例１０と同じにした。光の照射によって皮膜の外観が金属銅の外観に変化し、基板上に導電膜が形成された。形成された導電膜のシート抵抗は、１５０ｍΩ／ｓｑであった。
【実施例１２】
【００５０】
平均粒子径が２０ｎｍの銅微粒子を用い、焼結進行剤としてポリアミド（ポリビニルピロリドン、商品名「ＰＶＰ  Ｋ９０」）を分散媒に添加して、銅微粒子分散液を作った。銅微粒子分散液は、ペースト状となった。光照射のエネルギーは、１０Ｊ／ｃｍ２とした。それ以外の条件を実施例１１と同じにした。光の照射によって皮膜の外観が金属銅の外観に変化し、基板上に導電膜が形成された。形成された導電膜のシート抵抗は、２５０ｍΩ／ｓｑであった。
【実施例１３】
【００５１】
平均粒子径が１５００ｎｍの銅微粒子を用い、分散媒としてエチレングリコールを用いて、銅微粒子分散液を作った。銅微粒子の濃度は、４０質量％とした。焼結進行剤の濃度は、銅微粒子分散液に対して３０質量％とした。銅微粒子分散液は、ペースト状となった。光照射のエネルギーは、２０Ｊ／ｃｍ２とした。それ以外の条件を実施例１２と同じにした。光の照射によって皮膜の外観が金属銅の外観に変化し、基板上に導電膜が形成された。形成された導電膜のシート抵抗は、７７０ｍΩ／ｓｑであった。
【実施例１４】
【００５２】
平均粒子径が７０ｎｍの銅微粒子を用い、分散媒としてＮ−メチルピロリドンを用いて、銅微粒子分散液を作った。銅微粒子分散液は、ペースト状となった。その後、焼結進行剤として、ポリアミド（ポリビニルピロリドン、商品名「ＰＶＰ  Ｋ２５」）を銅微粒子分散液に添加した。焼結進行剤の濃度は、銅微粒子分散液に対して１０質量％とした。光照射のエネルギーは、１１Ｊ／ｃｍ２とした。それ以外の条件を実施例１３と同じにした。光の照射によって皮膜の外観が金属銅の外観に変化し、基板上に導電膜が形成された。形成された導電膜のシート抵抗は、２００ｍΩ／ｓｑであった。
【実施例１５】
【００５３】
分散媒としてジエチレングリコールを用いて、銅微粒子分散液を作った。その後、焼結進行剤としてホスホン酸（６０質量％ヒドロキシエチリデンジホスホン酸水溶液）を銅微粒子分散液に添加した。焼結進行剤の濃度は、銅微粒子分散液に対して１０質量％とした。それ以外の条件を実施例９と同じにした。光の照射によって皮膜の外観が金属銅の外観に変化し、基板上に導電膜が形成された。形成された導電膜のシート抵抗は、２７０ｍΩ／ｓｑであった。
【実施例１６】
【００５４】
分散媒としてジエチレングリコールモノエチルエーテルを用いて、銅微粒子分散液を作った。その後、焼結進行剤として酢酸を銅微粒子分散液に添加した。それ以外の条件を実施例１５と同じにした。光の照射によって皮膜の外観が金属銅の外観に変化し、基板上に導電膜が形成された。形成された導電膜のシート抵抗は、２４０ｍΩ／ｓｑであった。
【実施例１７】
【００５５】
銅微粒子分散液を作った後、焼結進行剤としてβ−ジケトン（アセチルアセトン）を添加した。それ以外の条件を実施例１６と同じにした。光の照射によって皮膜の外観が金属銅の外観に変化し、基板上に導電膜が形成された。形成された導電膜のシート抵抗は、２５０ｍΩ／ｓｑであった。
【実施例１８】
【００５６】
銅微粒子分散液を作った後、焼結進行剤としてアセチレングリコール（商品名「サーフィノール（Surfynol）（登録商標）４２０」）を添加した。焼結進行剤の濃度は、銅微粒子分散液に対して１質量％とした。それ以外の条件を実施例１７と同じにした。光の照射によって皮膜の外観が金属銅の外観に変化し、基板上に導電膜が形成された。形成された導電膜のシート抵抗は、３４０ｍΩ／ｓｑであった。
【実施例１９】
【００５７】
銅微粒子分散液を作った後、焼結進行剤としてチオエーテル、アルコール（チオジグリコール）を添加した。焼結進行剤の濃度は、銅微粒子分散液に対して１０質量％とした。それ以外の条件を実施例１８と同じにした。光の照射によって皮膜の外観が金属銅の外観に変化し、基板上に導電膜が形成された。形成された導電膜のシート抵抗は、１６０ｍΩ／ｓｑであった。
【実施例２０】
【００５８】
銅微粒子分散液を作った後、焼結進行剤として硫酸エステル（商品名「サンデットＥＮ」）を添加した。それ以外の条件を実施例１９と同じにした。光の照射によって皮膜の外観が金属銅の外観に変化し、基板上に導電膜が形成された。形成された導電膜のシート抵抗は、２００ｍΩ／ｓｑであった。
【実施例２１】
【００５９】
銅微粒子分散液を作った後、焼結進行剤としてアミン、カルボン酸（グリシン）を添加した。それ以外の条件を実施例２０と同じにした。光の照射によって皮膜の外観が金属銅の外観に変化し、基板上に導電膜が形成された。形成された導電膜のシート抵抗は、１８０ｍΩ／ｓｑであった。
【実施例２２】
【００６０】
分散媒として水を用い、分散剤として酸基を有する共重合物のアルキロールアンモニウム塩（商品名「ＤＩＳＰＥＲＢＹＫ（登録商標）−１８０」）を用いて、銅微粒子分散液を作った。その後、焼結進行剤として、アルカリ（水酸化カリウム）を銅微粒子分散液に添加した。焼結進行剤の濃度は、銅微粒子分散液に対して１質量％とした。それ以外の条件を実施例２１と同じにした。作った銅微粒子分散液は、分散したが、銅微粒子の水への溶解が進行するため、１日後には青色の液体になった。このため、銅微粒子分散液を作成後速やかに使用した。光の照射によって皮膜の外観が金属銅の外観に変化し、基板上に導電膜が形成された。形成された導電膜のシート抵抗は、２６０ｍΩ／ｓｑであった。
【００６１】
（比較例１）
実施例１と同じ銅微粒子分散液と基板を用いた。この基板上に膜厚１μｍの皮膜を形成した。皮膜の色は黒色であった。皮膜を乾燥した後、皮膜に光を照射した。光の照射前に皮膜を乾燥したので、分散媒は焼結進行剤として機能しない。光照射のエネルギーは、実施例１と同じとした。
【００６２】
光の照射によって、皮膜の色が青色に変化した。この青色は、酸化銅皮膜の干渉色であるので、基板上に導電膜が形成されなかった。銅微粒子の焼結進行が不十分であるため、皮膜が大気中の酸素と反応して酸化したと考えられる。
【００６３】
（比較例２）
分散媒としてジエチレングリコールジブチルエーテルを用い、平均粒子径が７０ｎｍの銅微粒子を用いて、銅微粒子分散液を作った。分散剤も焼結進行剤も分散媒に添加しなかった。銅微粒子の濃度は、４０質量％とした。この銅微粒子分散液は、銅微粒子の安定分散性が低く、銅微粒子は、かき混ぜた後しばらくの間は分散したが、１時間程度で沈殿した。基板として、実施例３と同じガラス基板を用いた。この基板上に銅微粒子分散液から成る皮膜を形成した。皮膜を乾燥した後、皮膜に光を照射した。光照射のエネルギーは、１１Ｊ／ｃｍ２とした。光の照射によって、凝集した銅微粒子が多くの塊として基板上に残った状態となった。このような状態は、「吹き飛び（blow-off）」と呼ばれる。銅微粒子の焼結はある程度進行したが、導電膜は形成されなかった。
【００６４】
（比較例３）
分散媒としてｎ−ヘキサンを用いた。分散剤としてリン酸エステル（商品名「ＤＩＳＰＥＲＢＹＫ（登録商標）−１０２」）を用いた。分散剤の濃度は、銅微粒子分散液に対して２質量％とした。それ以外の条件を比較例２と同じにした。基板上に銅微粒子分散液から成る皮膜を形成した。皮膜を乾燥した後、皮膜に光を照射した。光の照射後、基板上の皮膜は、黒色であり、そのシート抵抗は、１Ω／ｓｑという高い値であった。光照射エネルギーを１１Ｊ／ｃｍ２より高くすると、皮膜の色が青色に変化し、皮膜の表面酸化が起こった。
【００６５】
（比較例４）
分散媒として１，３−ジメチル−２−イミダゾリジノンを用いた。それ以外の条件を比較例３と同じにした。光の照射後、基板上の皮膜は、黒色であり、そのシート抵抗は、１Ω／ｓｑであった。光照射エネルギーを１１Ｊ／ｃｍ２より高くすると、皮膜の色が青色に変化し、皮膜の表面酸化が起こった。
【００６６】
（比較例５）
分散媒としてＮ−メチルピロリドンを用いた。それ以外の条件を比較例４と同じにした。光の照射後、基板上の皮膜は、黒色であり、そのシート抵抗は、１Ω／ｓｑであった。光照射エネルギーを１１Ｊ／ｃｍ２より高くすると、皮膜の色が青色に変化し、皮膜の表面酸化が起こった。
【００６７】
（比較例６）
分散媒として炭酸プロピレンを用いた。それ以外の条件を比較例５と同じにした。光の照射後、基板上の皮膜は、黒色であり、そのシート抵抗は、１Ω／ｓｑであった。光照射エネルギーを１１Ｊ／ｃｍ２より高くすると、皮膜の色が青色に変化し、皮膜の表面酸化が起こった。
【００６８】
（比較例７）
分散媒として水を用いた。分散剤として、酸基を有する共重合物のアルキロールアンモニウム塩（商品名「ＤＩＳＰＥＲＢＹＫ（登録商標）−１８０」）を用いた。それ以外の条件を比較例６と同じにした。作った銅微粒子分散液は、銅微粒子の水への溶解が進行するため、１日後には青色の液体になった。このため、銅微粒子分散液を作成後速やかに使用した。光の照射後、基板上の皮膜は、黒色であり、そのシート抵抗は、１Ω／ｓｑであった。光照射エネルギーを１１Ｊ／ｃｍ２より高くすると、皮膜の色が青色に変化し、皮膜の表面酸化が起こった。
【００６９】
上記の実施例１〜２２に示されるように、焼結進行剤を含有する銅微粒子分散液を用いた場合、光焼結によって電気抵抗が低い導電膜が基板上に形成された。上記の比較例１〜７に示されるように、焼結進行剤を含有しない銅微粒子分散液を用いた場合、電気抵抗が低い導電膜が基板上に形成されなかった。
【００７０】
なお、本発明は、上記の実施形態の構成に限られず、発明の要旨を変更しない範囲で種々の変形が可能である。例えば、基材３の形状は、板状に限られず、任意の３次元形状であってもよい。
【符号の説明】
【００７１】
１  銅微粒子分散液
１１  銅微粒子
２  皮膜
３  基材
４  導電膜
【図１】
2014225338.tif 000003
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
分散媒と、前記分散媒中に分散された銅微粒子とを有する銅微粒子分散液であって、
焼結進行剤を含有し、
前記焼結進行剤は、常温より高い温度で銅から銅酸化物を除去する化合物であり、常温より高い温度で銅と錯生成する化合物であり、
前記化合物は、ポリアミド、ポリアミドイミド、ポリイミド、ホスホン酸、β−ジケトン、アセチレングリコール、チオエーテル、及び硫酸エステルよりなる群から選ばれることを特徴とする銅微粒子分散液。
【請求項２】
分散媒と、前記分散媒中に分散された銅微粒子とを有する銅微粒子分散液であって、
焼結進行剤を含有し、
前記焼結進行剤は、常温より高い温度で銅から銅酸化物を除去する化合物であり、常温より高い温度で銅酸化物を溶解するアルカリであり、
前記アルカリは、水酸化カリウムであることを特徴とする銅微粒子分散液。
【請求項３】
常温より高い前記温度は、前記銅微粒子を光焼結するための光の照射によってもたらされることを特徴とする請求項１又は請求項２に記載の銅微粒子分散液。
【請求項４】
請求項１乃至請求項３のいずれか一項に記載の銅微粒子分散液から成る皮膜を基材上に形成する工程と、
前記皮膜に光を照射することによって、その皮膜中の銅微粒子を光焼結して導電膜を形成する工程とを有することを特徴とする導電膜形成方法。
【請求項５】
請求項４に記載の導電膜形成方法によって形成された導電膜を有する回路を前記基材から成る基板上に備えることを特徴とする回路基板。
【手続補正２】
【補正対象書類名】明細書
【補正対象項目名】０００７
【補正方法】変更
【補正の内容】
【０００７】
本発明の銅微粒子分散液は、分散媒と、前記分散媒中に分散された銅微粒子とを有するものであって、焼結進行剤を含有し、前記焼結進行剤は、常温より高い温度で銅から銅酸化物を除去する化合物であり、常温より高い温度で銅と錯生成する化合物であり、前記化合物は、ポリアミド、ポリアミドイミド、ポリイミド、ホスホン酸、β−ジケトン、アセチレングリコール、チオエーテル、及び硫酸エステルよりなる群から選ばれることを特徴とする。
【手続補正３】
【補正対象書類名】明細書
【補正対象項目名】０００８
【補正方法】変更
【補正の内容】
【０００８】
本発明の銅微粒子分散液は、分散媒と、前記分散媒中に分散された銅微粒子とを有するものであって、焼結進行剤を含有し、前記焼結進行剤は、常温より高い温度で銅から銅酸化物を除去する化合物であり、常温より高い温度で銅酸化物を溶解するアルカリであり、前記アルカリは、水酸化カリウムであることを特徴としてもよい。
【手続補正４】
【補正対象書類名】明細書
【補正対象項目名】０００９
【補正方法】変更
【補正の内容】
【０００９】
この銅微粒子分散液において、常温より高い前記温度は、前記銅微粒子を光焼結するための光の照射によってもたらされることが好ましい。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
分散媒と、前記分散媒中に分散された銅微粒子とを有する銅微粒子分散液であって、
焼結進行剤を含有し、
前記焼結進行剤は、常温より高い温度で銅から銅酸化物を除去する化合物であり、常温より高い温度で銅と錯生成する化合物であり、
常温より高い前記温度は、前記銅微粒子を光焼結するための光の照射によってもたらされ、
前記化合物は、ポリアミドイミド、ポリイミド、ホスホン酸、β−ジケトン、アセチレングリコール、チオエーテル、及び硫酸エステルよりなる群から選ばれることを特徴とする銅微粒子分散液。
【請求項２】
分散媒と、前記分散媒中に分散された銅微粒子とを有する銅微粒子分散液であって、
焼結進行剤を含有し、
前記焼結進行剤は、常温より高い温度で銅から銅酸化物を除去する化合物であり、常温より高い温度で銅酸化物を溶解するアルカリであり、
常温より高い前記温度は、前記銅微粒子を光焼結するための光の照射によってもたらされ、
前記アルカリは、水酸化カリウムであることを特徴とする銅微粒子分散液。
【請求項３】
請求項１又は請求項２に記載の銅微粒子分散液から成る皮膜を基材上に形成する工程と、
前記皮膜に光を照射することによって、その皮膜中の銅微粒子を光焼結して導電膜を形成する工程とを有することを特徴とする導電膜形成方法。
【請求項４】
請求項３に記載の導電膜形成方法によって形成された導電膜を有する回路を前記基材から成る基板上に備えることを特徴とする回路基板。
【手続補正２】
【補正対象書類名】明細書
【補正対象項目名】０００７
【補正方法】変更
【補正の内容】
【０００７】
本発明の銅微粒子分散液は、分散媒と、前記分散媒中に分散された銅微粒子とを有するものであって、焼結進行剤を含有し、前記焼結進行剤は、常温より高い温度で銅から銅酸化物を除去する化合物であり、常温より高い温度で銅と錯生成する化合物であり、前記化合物は、ポリアミドイミド、ポリイミド、ホスホン酸、β−ジケトン、アセチレングリコール、チオエーテル、及び硫酸エステルよりなる群から選ばれることを特徴とする。
【手続補正３】
【補正対象書類名】明細書
【補正対象項目名】０００９
【補正方法】変更
【補正の内容】
【０００９】
この銅微粒子分散液において、常温より高い前記温度は、前記銅微粒子を光焼結するための光の照射によってもたらされる。